(57)【特許請求の範囲】
【請求項１】
連続的にオイルと接触しているかまたは油浴に浸される伝動ベルトであり、第１の弾性材料から作られた本体（２）と、歯（４）と、前記伝動ベルトの前記本体に埋め込まれた複数の耐性経線挿入体（３）と、背部（７）と、を備え、
前記伝動ベルトは作用面を有し、前記作用面は、横糸および縦糸を備える被覆布（５）によって覆われる、伝動ベルトの使用であって、前記横糸および前記縦糸はポリアラミドを含み、
前記縦糸全体は、ポリ−メタ−アラミドによって形成されることを特徴とする伝動ベルト（１）の使用。
【請求項２】
前記横糸は弾性糸によって形成されると共に、第１の糸および第２の糸によって形成されることを特徴とする、請求項１に記載の伝動ベルト（１）の使用。
【請求項３】
前記横糸は、ポリ−パラ−アラミドによって形成されることを特徴とする、請求項２に記載の伝動ベルト（１）の使用。
【請求項４】
第１のポリ−パラ−アラミド繊維の糸は前記弾性糸の周りに第１の方向で巻かれ、第２のポリ−パラ−アラミドの糸は前記第１の糸の周りに反対の方向で巻かれることを特徴とする、請求項３に記載の伝動ベルト（１）の使用。
【請求項５】
前記伝動ベルトは歯付きベルトであることを特徴とする、請求項１から４のいずれか一項に記載の伝動ベルト（１）の使用。
【請求項６】
前記背部（７）は前記被覆布で覆われることを特徴とする、請求項１から５のいずれか一項に記載の伝動ベルト（１）の使用。
【請求項７】
前記第１の弾性材料はジエン単量体およびニトリル基含有単量体から得られることを特徴とする、請求項１から６のいずれか一項に記載の伝動ベルト（１）の使用。
【請求項８】
前記ニトリル基は、３３〜５１重量パーセントの間の範囲の割合であることを特徴とする、請求項７に記載の伝動ベルト（１）の使用。
【請求項９】
前記第１の弾性材料は、ＮＢＲ、ＨＮＢＲ、ＸＨＮＢＲ、またはそれらの混合物から成る群から選択されることを特徴とする、請求項７または８に記載の伝動ベルト（１）の使用。
【請求項１０】
前記第１の弾性材料は、不飽和カルボン酸および／または不飽和カルボン酸の塩を含む重合体を含むことを特徴とする、請求項９に記載の伝動ベルト（１）の使用。
【請求項１１】
前記被覆布は第１の処理および第２の処理を受けることを特徴とする、請求項１から１０のいずれか一項に記載の伝動ベルト（１）の使用。
【請求項１２】
前記第１の処理はポリイソシアネートを含むことを特徴とする、請求項１１に記載の伝動ベルト（１）の使用。
【請求項１３】
前記第２の処理は粘着剤を含むことを特徴とする、請求項１１または１２に記載の伝動ベルト（１）の使用。
【請求項１４】
第３の処理を含むことを特徴とする、請求項１２または１３に記載の伝動ベルト（１）の使用。
【請求項１５】
前記第３の処理は、ＮＢＲ、ＨＮＢＲ、ＸＨＮＢＲ、またはそれらの混合物から成る群から選択されるエラストマを含むことを特徴とする、請求項１４に記載の伝動ベルト（１）の使用。
【請求項１６】
第４の処理を含むことを特徴とする、請求項１４または１５に記載の伝動ベルト（１）の使用。
【請求項１７】
少なくとも１つの駆動プーリ（１２、２２、３２）と、従動プーリ（１３ａ、１３ｂ、２３ａ、２３ｂ、２４、３３ａ、３３ｂ）と、請求項１から１６のいずれか一項に記載の伝動ベルトを連続的にオイルと接触させるまたは連続的に油浴に浸すように採用された手段と、を備えることを特徴とする、動力車用のタイミング制御システム。
【発明の詳細な説明】
【技術分野】
【０００１】
本発明は、布を備える伝動ベルトと関連する伝動システムとに関し、詳細には、本発明は歯付きベルトに関する。
【背景技術】
【０００２】
歯付きベルトは、通常は、弾性材料から作られた本体を備え、その本体には、コードとしても知られる複数の耐性経線糸状挿入体と、被覆布によって覆われた複数の歯とが埋め込まれている。
【０００３】
ベルトの各構成部品は、機械的耐性の観点における性能の向上に寄与し、その結果、ベルトの破損の危険性を低減し、特定の伝動可能な動力を増加させることになる。
【０００４】
コードは、詳細には、ベルトの必要な機械的特性を確保することに寄与し、必然的に、ベルト自体の引張応力に寄与し、具体的には、長期間の性能持続を確保させる。コードは、通常、高弾性繊維を複数回捩ることによって得られる。
【０００５】
コードは、通常、コードを包囲する本体混合物との繊維の親和性を増加させるために、適切な複合物で処理される。
【０００６】
本体混合物は、前述の要素を接続することと、それら要素がベルトの最終的な性能への相乗的な寄与を確保することとを可能にする。
【０００７】
本体混合物は、１つまたは複数の弾性材料に基づいており、好ましくは、硬度を増すために繊維で強化されている。
【０００８】
最後に、ベルトの被覆布は、耐摩耗性を向上する役割があり、そのため、ベルトの歯の側面および表面とベルトが相互作用するプーリの溝の側面および底面との間の摩擦による摩耗から、ベルトの作用面を保護する。
【０００９】
さらに、被覆布は、作用面の摩擦係数を小さくし、歯の変形可能性を小さくし、何より、歯の基部を強化し、それによって歯の破損を防止する。
【００１０】
被覆布を使用することは、具体的には、例えば、ポリアミド繊維を含む横糸を有する横糸材および縦糸材によって構成された単純な構造、または、横糸材が、芯としての弾性糸とその弾性糸の周りに巻かれた一対の複合糸とによって各々が形成された横糸によって構成され、各々の複合糸が、高い耐熱性および機械的耐性の糸と、その高い耐熱性および機械的耐性の糸の周りに巻かれた少なくとも１つの被覆糸とを備えている複合構造を備えているといった歯付きベルトに関しては、現在公知である。各々の複合糸は、高い耐熱性および機械的耐性の糸と、その高い耐熱性および機械的耐性の糸の周りに巻かれた一対の被覆糸とを備えている。弾性糸は、例えば、ポリウレタンから作ることができる。高い耐熱性および機械的耐性の糸は、例えば、パラ型芳香族ポリアミドから作ることができる。
【００１１】
しかしながら、この解決策は、これらの被覆布の製造が、被覆布を作り出す複合構造のため、非常に複雑で高価な技術を必要とするので、特に不都合である。
【００１２】
そのため、代替の材料は、伝動ベルトであって特には歯付きベルトのための被覆布の生産を対象に求められており、その代替の材料は、より単純で、そのためより安価な布構成を得ることを可能にし、歯の表面に完璧に粘着し、公知の布に匹敵するかまたはより優れた機械的特性をなおも維持できる。
【００１３】
また、近年では、より厳しい排出規制により、運転時にエンジン室で益々高い温度に達するエンジンが設計されるようになってきた。
【００１４】
被覆布を作るために現在用いられている材料は、例えば、ベルトの長手方向において単純なナイロン６６の糸を含み、これらの高温で最適な性質を示さない。
【００１５】
性能が著しく向上された最新のエンジンでは、歯付きベルトは高温に曝され、この高温により、ベルトの様々な構成部品を構成する材料の劣化が速まる。
【００１６】
さらに、ベルトはオイル中でしばしば使用される。より厳密に言えば、ベルトは、クランクケースの内部にあるため、オイル噴射と直に接しているシステム、または、オイル中に恒久的かつ部分的に浸されて作動するシステムにおいて、しばしば使用される。具体的には、「乾式」で用いられ、低温で短期間のみオイルに耐えるように設計された伝動ベルトの材料は、高温における機械的特性の悪化を回避できず、そのため、歯の破損を生じ、結果的にベルトの平均寿命を短くしてしまう可能性がある。
【００１７】
そのため、特にオイル中で連続して使用されるとき、現在のエンジンの高温に耐性がある被覆布が求められている。
【００１８】
さらに、乾式で使用されるときと、オイル中またはエンジンクランクケース内で使用されるときとの両方で、ベルトは、数多くの化学物質による攻撃に曝される。ベルトがオイルと直に接触してかまたはオイル中に部分的に浸されて使用されるシステムでは、エンジンオイルは、エタノール、ガソリン、およびディーゼル燃料などの汚染物質をしばしば含んでいる。具体的には、極めて高い割合でオイルと混ざったガソリンからの汚染物質は、オイルを希釈し、ベルトを構成する材料を攻撃し、布の材料にとって有害である。
【００１９】
例えば、ある用途では、オイルは最大で３０％のガソリンを含む可能性がある。ガソリンの割合は、エンジンの運転条件に応じて変化し、高負荷で低エンジン温度の場合に増加する。
【００２０】
また、現代のいわゆるグリーン燃料は、布の糸を痛める数多くの添加物を含むため、特に攻撃的である。
【００２１】
そのため、オイル中でベルトの寿命全体に作用できつつ、同時に、特には高温において、他の化学物質に耐性がある被覆布が求められている。
【先行技術文献】
【特許文献】
【００２２】
【特許文献１】国際公開第２００４０５７０９９号明細書
【特許文献２】国際公開第２００５０８０８２０号明細書
【発明の概要】
【発明が解決しようとする課題】
【００２３】
本発明の第１の目的は、乾式および特にはオイル中にあるとき、高温に耐性があり、容易かつ安価に製作される被覆布を得ることである。
【００２４】
本発明の第２の目的は、化学物質であって、特にはエンジンオイル中にある不純物に耐性がある被覆布を得ることである。
【００２５】
本発明のさらなる目的は、長寿命を有し、そのため優れた機械的特性、粘着特性、および噛合精度特性を有する伝動ベルトであって特には歯付きベルトを得ることである。
【００２６】
本発明のさらなる目的は、歯の表面が、温度および化学物質の両方に耐性があって単純な被覆布で覆われた歯付きベルトを備える伝動システムを得ることである。
【課題を解決するための手段】
【００２７】
本発明によれば、これらの目的は、請求項１に記載の伝動ベルトによって達成される。
【００２８】
本発明によれば、請求項１８に記載の伝動システムが提供される。
【００２９】
本発明のよりよい理解のために、ここで、添付の図を参照して説明する。
【図面の簡単な説明】
【００３０】
【図１】本発明による歯付きベルトの部分的な斜視図である。
【図２】本発明による第１の歯付きベルトを使用する第１のタイミング制御システムの線図である。
【図３】本発明による第２の歯付きベルトを使用する第２のタイミング制御システムの線図である。
【図４】本発明による第３の歯付きベルトを使用する第３のタイミング制御システムの線図である。
【図５】１０％のガソリンと混ざったオイルに２８日間１５０℃で維持されたポリ−メタ−アラミドから作られた糸と他の材料とに関して測定された引張強度の値を示すグラフである。
【図６】公知の技術によるベルトと比較された本発明のベルトのオイル／ＲＭＥ／ディーゼルでの膨潤試験の結果を示すグラフである。
【図７】本発明による歯付きベルトと公知の技術による歯付きベルトとにおける寿命試験について使用された伝動システムの図である。
【発明を実施するための形態】
【００３１】
以降において、「弾性材料が必然的に構成される」ことは、弾性材料が小さな割合の他の重合体または共重合体を含むことができ、その重合体または共重合体が、混合物の化学的特性および物理的特性を変えることなく、したがって、本発明の範囲を離れることなく、弾性材料に添加できることを意味することを理解されたい。
【００３２】
以降において、「弾性材料への添加物」は、弾性材料の化学的特性および物理的特性を変化させるために弾性材料に添加されるある種の材料を意味することを理解されたい。
【００３３】
「オイル中」または「連続的にオイルと接触しているかまたは油浴に」は、使用中に、ベルトが、オイル中に部分的に浸されるかまたは連続的にオイルと直に接触していることを意味することを理解されたい。一般的に、使用中に、ベルトはエンジンクランクケース内にあり、例えば、チェーンまたは歯車システムに代用される。
【００３４】
「乾式」の使用は、ベルトが、エンジンクランクケースの外にあり、エンジンオイルと偶発的に接触するのみであり、ガソリンと混ざったオイルとは通常接触していないことを意味することを理解されたい。
【００３５】
「ガソリンと混ざったオイル中」での使用は、歯付きベルトが３０％さえも超える割合のガソリンとのオイルの混合物中で使用されることを意味することを理解されたい。
【００３６】
「織られた」は、布が、伸張性および量を増加させるのに適した個別の繊維の永久変形をとるために、熱的および機械的に処理された糸を備えることを意味することを理解されたい。
【００３７】
本発明の範囲内の「縦糸材」は、使用中に、ベルトの緯線方向にある一組の糸を意味すること、すなわち、その一組の糸は、使用中のベルトの移動の方向に対して直交する方向に延在することを理解されたい。
【００３８】
「横糸材」は、使用中に、ベルトの経線方向にある一組の糸を意味すること、すなわち、その一組の糸は、ベルトが移動する方向に関して経線方向に延在することを理解されたい。
【００３９】
歯付きベルトの場合、横糸は、ベルトの加硫ステップの間に歯の形状に追従するために、布を変形させることができるような弾性を有していなければならない。
【００４０】
「ポリアラミド」または「芳香族ポリアミド」は、芳香環を含有する少なくとも１つの単量体から得られたポリアミドを意味することを理解されたい。
【００４１】
「パラ−アラミド」は、重合鎖で並んでパラ配位（原子１および４）で結合された少なくとも２つの芳香環を含有するポリアミドを意味することを理解されたい。
【００４２】
このような材料の例は、Ｋｅｖｌａｒ（登録商標）、Ｔｅｃｈｎｏｒａ（登録商標）、Ｈｅｒａｃｒｏｎ（登録商標）、およびＴｗａｒｏｎ（登録商標）である。
【００４３】
「メタ−アラミド」は、重合鎖で並んでメタ配位（原子１および３）で結合された少なくとも２つの芳香環を含有するポリアミドを意味することを理解されたい。
【００４４】
このような材料の例は、Ｃｏｎｅｘ（登録商標）、およびＮｏｍｅｘ（登録商標）である。
【００４５】
図１では、歯付きベルトは、全体として参照符号１によって指示されている。ベルト１は弾性材料から作られた本体２を備えており、本体２では、複数の耐性経線糸状挿入体が埋め込まれている。
【００４６】
本体２は歯４を有し、歯４は被覆布５によって覆われている。被覆布５は、ベルトの背部７にも配置され得る。
【００４７】
歯４の被覆布５または背部７の任意の被覆布は、１つまたは複数の層によって構成でき、例えば２ｘ２ツイルとして知られる製織技法を用いるといった、種々の製織技法によって得ることができる。
【００４８】
布５は、通常、第１、第２、第３、および第４の処理を受ける。
【００４９】
これらの処理は、ベルトが高温でのオイルとの連続した接触において長寿命を有するために、極めて有利であることが分かった。
【００５０】
有利には、第１の処理はポリイソシアニドに基づいている。
【００５１】
第１の処理は、ポリアラミド繊維、したがって本発明の場合には布全体を作る上で、特に効果的であり、本体のエラストマに粘着することが分かった。
【００５２】
有利には、布５はＲＦＬとの第２の処理を続いて受け、そのＲＦＬは、下部の本体混合物への布の粘着能力を向上させる。明らかなのは、ＲＦＬは、同じ目的のために有用な他の粘着剤によって置き換えできる。
【００５３】
有利には、布５は、セメントとしても知られ、好ましくは、例えばＺｅｔｐｏｌといった水素化ニトリルゴムである、ゴムに基づく第３の処理を続いて受ける。この処理の目的は、布と本体混合物との間の親和性を増加させることであり、この理由のため、好ましくは、例えばＮＢＲ、ＨＮＢＲ、ＸＨＮＢＲなどといった単量体を含むニトリル基から形成されるものなど、本体混合物と同じ化学型の材料を含む。
【００５４】
また、本発明のベルトは、好ましくは、第４の処理を用いて被覆され、さらにより好ましくは、この処理は、例えば、布の上部での艶出しとされる被膜を形成する。
【００５５】
第３および第４の処理は、例えば、エラストマと、ＰＴＦＥ、さらには黒鉛、二硫化モリブデン、銅粉、および同様物などの減摩材料とを含む単一の処理で置き換えできる。
【００５６】
第４の処理は、有利には、例えばＰＴＦＥといったフッ素化ポリマと、例えば本体混合物に使われるのと同様の材料またはフルオロエラストマといった加工エラストマとを含む。
【００５７】
そのため、有利には、ニトリル基含有単量体およびジエンから形成された１つまたは複数の共重合体が、第４の処理のためのエラストマとして使用できる。
【００５８】
有利には、ニトリル基を含有する単量体は、最終的な共重合体の全体に対して１５〜６０％の間の範囲の割合にある。
【００５９】
有利には、ニトリル基を含有する単量体は、最終的な共重合体の全体に対して３３〜５１％の間の範囲の割合にある。
【００６０】
より有利には、ニトリル基を含有する単量体は、温度が−４０℃まで下がった低温での用途については１５〜２５重量％の間、乾式での用途のベルトについては３３〜３９重量％の間、オイル中での用途については３９〜５１重量％の間にある。
【００６１】
さらにより有利には、オイル中での用途については、ニトリル基を含有する単量体は、例えば５０重量％といった、４９〜５１重量％の間にある一方で、乾式での用途については、ニトリル基を含有する単量体は、例えば重量で２１％といった、１９〜２３重量％の間にある。
【００６２】
より有利には、用いられる加工共重合体は、ニトリルゴムおよび／またはフルオロエラストマであり、さらにより有利には、頭字語ＮＢＲによって知られているアクリロニトリルブタジエンゴムである。さらにより有利には、加工共重合体は、水素化アクリロニトリルブタジエンすなわちＨＮＢＲ、または、ＸＨＮＢＲつまりカルボキシル化された水素化アクリロニトリルブタジエンである。
【００６３】
その形成される材料の量を適切に選択することによって、第４の処理は、以降において耐摩耗被膜８とも呼ばれる、布自体から区別できつつ分離した被覆する被膜を都合よく形成する。耐摩耗被膜８は、ベルトの作用面を構成し、そのため、耐摩耗性をさらに向上し、オイル吸収性を低下させる。
【００６４】
有利には、フッ素化ポリマが、耐摩耗被膜８にフッ素系エラストマと第２の弾性材料との合計より多くのｐｈｒ量で存在する。
【００６５】
耐摩耗被膜８の標準寸法は、有利には０．０３〜０．３ｍｍの間である。
【００６６】
耐摩耗被膜８は、種々の方法で布５の上部に配置できる。好ましくは、耐摩耗被膜８は艶出しステップによって配置される。
【００６７】
粘着材料が、耐摩耗被膜８の布５への粘着性を向上させるために、布５と耐摩耗被膜８との間に配置できる。
【００６８】
好ましくは、必要な耐性を確保するために、耐摩耗被膜８は２００〜４００ｇｒ／ｍ２の間の範囲の重量を有する。
【００６９】
好ましくは、ベルトの背部７も、上記と同じように被覆布５によって覆われる。
【００７０】
好ましくは、被覆布５も種々の扱いで処理される。背部７を、前述の作用面を被覆する繊維の第４の処理と同様の処理で処理することが特に有利であることが分かった。より有利には、第４の処理は、布の上部に耐摩耗被膜を形成する。さらにより好ましくは、背部の被覆布５を覆う耐摩耗被膜は、歯の被覆布５を覆うものと同じである。
【００７１】
被覆布５は、横糸材および縦糸材によって構成された構造を有し、横糸材および縦糸材の両方はポリアラミド繊維を含有する糸を含んでいる。
【００７２】
有利には、横糸は、少なくとも１つの弾性糸とポリアラミド繊維の少なくとも１つの繊維糸とを含むことで、加硫ステップの間に歯の形状に追従するように、布の伸縮を容易にしている。さらにより有利には、横糸は、弾性糸とポリアラミド繊維の少なくとも第１および第２の繊維糸とを含む。
【００７３】
本発明の具体的な好ましい実施形態では、ポリアラミド繊維の第１の繊維糸が第１の方向Ｓで弾性糸の周りに巻かれ、ポリアラミド繊維の第２の繊維糸が反対の方向Ｚで第１の糸の周りに巻かれた繊維によって作用面が覆われた伝動ベルト１は、オイル中で特に耐性があると証明した。
【００７４】
有利には、弾性糸はポリウレタンから作られ、ポリウレタンは、歯の形成の間に布の弾性を提供する。
【００７５】
有利には、横糸はパラ−ポリアラミド繊維を含む。
【００７６】
例えば、横糸は、例えばＴｅｃｈｎｏｒａ糸といった、一対のパラ−ポリアラミド糸をポリウレタン糸の周りに巻くことで形成され得る。
【００７７】
糸は、芯として弾性糸を用いることを回避するために、織られ得る。
【００７８】
有利には、縦糸はメタ−ポリアラミド繊維を含む。
【００７９】
メタ−ポリアラミド糸の使用は、図５のグラフの結果によって示されるように、メタ−ポリアラミド糸が高温においてガソリンと混ざったオイル中でも優れた張力の値を維持できることが意外にも分かったため、特に有利であることが分かっている。そのグラフは、オイル中での歯付きベルトの運転条件、つまり、歯付きベルトが、エンジンクランクケース内部でチェーンまたは歯車システムの代わりにあり、連続的にオイルと直に接触しているかまたは油浴に部分的に浸されているときを示している。
【００８０】
好ましくは、３００〜８００ｄｔｅｘの間の範囲の値が、本発明の縦糸に用いられる。
【００８１】
具体的には、Ｃｏｎｅｘ糸は、特に有利であり、４０／２の構成すなわち５００ｄｔｅｘでさらにより好ましいことが分かった。
【００８２】
有利には、ポリ−パラ−アラミドの２本の糸が巻かれたポリウレタンなどの弾性糸から構成された横糸を有する繊維が用いられる。ベルトの経線方向での前処理された布の引張強度は、８００〜１４００Ｎ／２５ｍｍの間、さらにより有利には、１０００〜１２００Ｎ／２５ｍｍの間の範囲にある。
【００８３】
有利には、ポリ−メタ−アラミドから構成された縦糸を有する繊維が使用される。緯線方向での引張強度は、７００〜１３００Ｎ／２５ｍｍの間、さらにより有利には、９００〜１１００Ｎ／２５ｍｍの間の範囲にある。
【００８４】
有利には、初めの２つの処理の後では４００〜１０００ｇｒａｍｓ／ｍ２の間の範囲の重量を有する繊維が使用される。さらにより有利には、５００〜７００ｇｒａｍｓ／ｍ２の間である。
【００８５】
有利には、本体２は本体混合物から作られており、本体混合物も１つまたは複数のエラストマによって構成される。
【００８６】
有利には、本体混合物は、ニトリル基含有単量体およびジエンから形成された１つまたは複数の共重合体を含む。
【００８７】
有利には、ニトリル基を含有する単量体は、本体の材料の単量体と同様の割合である。
【００８８】
有利には、ニトリル基を含有する単量体は、最終的な共重合体の全体に対して１５から６０％の間の範囲の割合にある。
【００８９】
より有利には、ニトリル基を含有する単量体は、温度が−４０℃まで下がった低温での用途については１５〜２５重量％の間、乾式での用途のベルトについては３３〜３９重量％の間、オイル中での用途については３９〜５１重量％の間にある。
【００９０】
より有利には、本体混合物として使用される共重合体は、ニトリルゴムであり、有利には、頭字語ＮＢＲによって知られているアクリロニトリルブタジエンゴムである。さらにより有利には、加工共重合体は、水素化アクリロニトリルブタジエンすなわちＨＮＢＲ、または、ＸＨＮＢＲつまりカルボキシル化された水素化アクリロニトリルブタジエンである。
【００９１】
有利には、ベルトが部分的に油浴中にあるかまたはオイルおよび不純物と直に接触している伝動システムを作るために用いられるＨＮＢＲは、高水準の水素化を有する。例えば、いわゆる完全飽和ＨＮＢＲが使用でき、そのＨＮＢＲは最大で０．９％の割合の二重結合残存率を有するが、部分飽和ＨＮＢＲとして知られる４％または５．５％の飽和度のＨＮＢＲなど、より飽和度の低いＨＮＢＲも使用できる。
【００９２】
本体混合物で使用でき、また、歯付きベルトを形成する様々な要素の種々の処理でも使用できるＨＮＢＲ共重合体の一部の例には、ニトリル基含有量が３４％で水素化度が最大０．９％のＴＨＥＲＢＡＮ  ３４０７、ニトリル基含有量が３４％で非飽和度が最大０．９％のＴＨＥＲＢＡＮ  ３４０６、ニトリル基含有量が３６％で非飽和度が最大で０．９％のＴＨＥＲＢＡＮ  ３６０７、ニトリル基含有量が３４％で非飽和度が最大で４％のＴＨＥＲＢＡＮ  ３４４６、ニトリル基含有量が３４％で非飽和度が最大で５．５％のＴＨＥＲＢＡＮ  ３４４７、ニトリル基含有量が３６％で非飽和度が最大で２％のＴＨＥＲＢＡＮ  ３６２７、ニトリル基含有量が３６％で非飽和度が最大で２％のＴＨＥＲＢＡＮ  ３６２９、およびニトリル基含有量が３９％で非飽和度が最大で０．９％のＴＨＥＲＢＡＮ  ３９０７など、ＬａｎｘｅｓｓによるＴＨＥＲＢＡＮの製品群に属する共重合体が含まれる。
【００９３】
代替として、名称ＺＥＴＰＯＬで日本ゼオンにより作製されたＨＮＢＲを使用することも可能である。具体的には、ニトリル基含有量が３６％で非飽和度が最大で０．９％のＺＥＴＰＯＬ  ２０００、ニトリル基含有量が３６％で非飽和度が最大で０．９％のＺＥＴＰＯＬ  ２０００Ｌ、ニトリル基含有量が３６％で非飽和度が最大で４％のＺＥＴＰＯＬ  ２０１０、ニトリル基含有量が３６％で非飽和度が最大で４％のＺＥＴＰＯＬ  ２０１０Ｌ、ニトリル基含有量が３６％で非飽和度が最大で４％のＺＥＴＰＯＬ  ２０１０Ｈ、ニトリル基含有量が３６％で非飽和度が最大で５．５％のＺＥＴＰＯＬ  ２０２０、およびニトリル基含有量が３６％で非飽和度が最大で５．５％のＺＥＴＰＯＬ  ２０２０Ｌである。
【００９４】
さらにより有利には、ジエン単量体およびニトリル基含有単量体から得られた、１つまたは複数の共重合体の混合物から形成される重合体が使用される。これらの共重合体の１つまたは複数では、有利には、不飽和カルボン酸または不飽和カルボン酸の塩がその共重合体に添加される。
【００９５】
より有利には、不飽和カルボン酸はアクリル酸またはメタクリル酸であり、塩はアクリル酸またはメタクリル酸の亜鉛塩である。
【００９６】
さらにより有利には、メタクリル酸の亜鉛塩が使用される。
【００９７】
さらにより有利には、メタクリル酸の亜鉛塩が、１０〜６０ｐｈｒの間の量で添加される。
【００９８】
例えば、以下の名称でゼオンによって販売されるエラストマは、有利に使用される。ＺＳＣ  １２９５、ＺＳＣ  ２０９５、ＺＳＣ  ２１９５、ＺＳＣ  ２２９５、ＺＳＣ  ２２９５Ｌ、ＺＳＣ  ２２９５Ｒ、および、ＺＳＣ  ２３９５である。
【００９９】
具体的には、先に述べたＨＮＢＲすなわちＺＥＴＰＯＬおよび／またはＴＨＥＲＢＡＮを、不飽和カルボン酸と酸化亜鉛とを含むＺＳＣで、ならびに／あるいは、不飽和カルボン酸性塩を含むＴＨＥＲＢＡＮ  ＡＲＴで、部分的または全体的に置き換えることができる。
【０１００】
代替として、ベルトが乾式である伝動システムの製作については、１５〜２５％の間の範囲の割合のアクリロニトリルを含むＮＢＲまたはＨＮＢＲに基づいた重合体が使用される。
【０１０１】
第１の弾性材料の混合物は、例えば、補強剤、充填剤、顔料、ステアリン酸、促進剤、加硫剤、抗酸化物質、活性剤、開始剤、可塑剤、ワックス、早期加硫防止剤、劣化防止剤、プロセス油、および同様物などの従来の添加物も含み得る。
【０１０２】
有利には、カーボンブラックが充填剤として使用でき、カーボンブラックは、有利には０〜８０ｐｈｒの間の量で、より有利には約４０ｐｈｒで、添加される。有利には、タルク、炭酸カルシウム、シリカ、およびケイ酸塩などの淡色の補強充填剤が、有利には０〜８０ｐｈｒの間の量で、有利には約４０ｐｈｒで、添加される。シランも、０〜５ｐｈｒの間の量で有利に使用できる。
【０１０３】
有利には、酸化亜鉛および酸化マグネシウムが０〜１５ｐｈｒの間の量で添加される。
【０１０４】
有利には、トリメリテートまたはエチルエステルなどのエステル可塑剤が、有利には０〜２０ｐｈｒの間の量で、添加される。
【０１０５】
有利には、トリアリルイソシアヌレート、金属塩などの有機および無機のメタクリル酸を有利には０〜２０ｐｈｒの間の量で、または、例えばイソプロピルベンゼン過酸化物などの有機過酸化物を有利には０〜１５ｐｈｒの間の量で、加硫助剤が添加され得る。
【０１０６】
有利には、コードとしても知られる耐性挿入体３を使用することができ、その耐性挿入体３は、ガラス繊維、アラミド繊維、炭素繊維、ＰＢＯ繊維から成る群から選択された材料から作られ、また、いわゆる「ハイブリッド」式のコード、つまり、上記の材料から有利に選択された異なる材料の糸を含むコードを使用することもできる。
【０１０７】
好ましくは、コードを構成する繊維は、水溶性過酸化物で加硫処理されたＨＮＢＲラテックスで、日本板硝子によって保有される特許文献１に記載される工程を用いて処理される。
【０１０８】
本発明による歯付きベルト１は、公知の製作工程を用いて作られる。
【０１０９】
本発明の繊維を備える歯付きベルトは、具体的には乾式用途においてだが、オイル、オイル／ディーゼルの混合物、オイル／バイオディーゼルの混合物、ガソリン、Ｅ２５、および、使用されるすべての種類の燃料中においても、化学物質に対して、そのため経年劣化に対して、優れた耐性を示す。
【０１１０】
有利には、伝動ベルト用の被覆布での横糸材および縦糸材の両方でのポリアラミド繊維の使用は、先行技術の複合繊維の生産で用いられた技術に対して、簡単でより安価な技術を用いることができる。
【０１１１】
本発明によるベルトは、オイルと直に接触するかまたはオイルに部分的に浸されるシステムで使用するために、特に適している。具体的には、最適な結果は、ベルトが、クランクケースの内部で、その全寿命の間、オイル噴射との連続した接触に曝され、必要により、油浴に部分的に浸される従来の歯車またはチェーンのシステムの代わりに用いられる場合に達成される。
【０１１２】
この場合、被覆布５は背部７上にあり、特には第２、第３、および第４の処理も、背部７上で有利に行われる。また、第４の処理が耐摩耗被膜を形成する場合は、特に好ましい。
【０１１３】
この場合、耐摩耗被膜８は、歯付きベルト１の背部７からのオイル浸透を防止できると共に、ベルトの背部７が滑走部または張力調整装置と接触している制御システムで歯付きベルト１が用いられるとき、特に有利である。実際、これらのシステムでは、オイルは、滑走部または張力調整装置の接触表面とベルトの背部との間に残ったままであり、そのため、本体を構成する混合物内への浸透が好ましいとされる。
【０１１４】
好ましくは、歯付きベルト１は、例えばＥＮＤＵＲＬＡＳＴ（登録商標）といった耐膨潤ゴムで、外表面すべてにおいて、具体的には、本体混合物がオイルの攻撃に最も曝される側面１０において、処理され得る。
【０１１５】
本発明によるベルト１は、例えば、図２に示す種類の動力車用のタイミング制御システムで、有利に使用できる。図では、タイミング制御システムは、全体として、参照符号１１によって指示されており、図示していない駆動シャフトに堅く留め付けられた駆動プーリ１２と、第１の従動プーリ１３ａと、第２の従動プーリ１３ｂと、歯付きベルト用の張力調整装置１４とを備えている。
【０１１６】
図３に示す第２の代替の実施形態によれば、本発明による歯付きベルトが、参照符号２０によって指示され、両面に歯を有しているため、両方の歯を覆う耐性布を有する。
【０１１７】
歯付きベルト２０は、例えば、図３に示す種類の動力車用のタイミング制御システムで使用できる。図では、タイミング制御システムは、全体として、参照符号２１によって指示されており、図示していない駆動シャフトに堅く留め付けられた駆動プーリ２２と、第１の従動プーリ２３ａと、第２の従動プーリ２３ｂと、第３の従動プーリ２４とを備えている。
【０１１８】
図４に示す本発明の第３の実施形態によれば、本発明による歯付きベルト３０が、図において全体として参照符号３１によって指示されたタイミング制御システムにおいて有利に使用でき、そのタイミング制御システムは、図示していない駆動シャフトに堅く留め付けられた駆動プーリ３２と、第１の従動プーリ３３ａと、第２の従動プーリ３３ｂと、滑走張力調整装置３４と、滑走部３５とを備えている。
【０１１９】
具体的には、本発明の伝動ベルトは、一般的にバランスシャフトシステムとして知られる伝動システムで使用されるとき、特に効果的であると分かった。
【０１２０】
使用中、制御システム１１、２１、および３１におけるそれぞれの歯付きベルト１、２０、および３０は、オイルと直に接触しており、エンジンクランクケースの内部にある。
【０１２１】
図２〜図４は、バランスカウンタシャフトの動作の制御と関連した制御システムを引用しているが、本発明によるベルトは、いわゆる「カムトゥカム（ｃａｍ  ｔｏ  ｃａｍ）」システムで、または、オイルポンプを駆動するために、使用されてもよい。これらの場合、ベルトは、運転中に油浴に部分的に浸されている。
【０１２２】
また、本発明のベルトを、カムの動作を制御するために、また、ディーゼルエンジンにおいて噴射ポンプを駆動するために、主要な伝動で使用することも可能である。
【０１２３】
代替として、本発明によるベルトは、エンジンタイミングのための乾式ベルトとしても使用できる。
【０１２４】
本発明による布の使用は、高温での効果的な耐油性の達成も可能にし、そのため、歯付きベルトを動力車で使用するために受けさせる寿命試験を通過させることができ、それによって、連続的にオイルと接触して使用されるときのベルトのすべての問題、具体的には、機械的特性の低下、粘着性の低化、噛合位の悪化、および耐摩耗性の低下を防止する。
【０１２５】
さらに、本発明のベルトは、タイミングシステムにおいて１３０℃を超える高温で、乾式ベルトとして使用できる。
【０１２６】
本発明に従って作製されたベルトの特性の調査から、このベルトで達成できる利点は明確である。
【０１２７】
有利には、前述のベルトは、結果的に、例えば特に攻撃的なグリーン燃料といった汚染物質があったとしても、乾式用途およびオイル中の用途の両方に関して高温で使用できる。
【０１２８】
ある実施形態は、本発明を図示する目的のために説明されたが、当分野の専門者は、繊維の種類および繊維が形成される繊維の材料と共に、本体混合物の材料と、歯付きベルトの他の構成部品とに、本発明の範囲を離れることなく、変更を行うことができることは明白である。本発明による布およびベルトを、以降において、実施例によっても説明するが、本発明が実施例に限定されることはない。
【０１２９】
（実施例）
（実施例１）
全体にポリ−メタ−アラミドの繊維で作られた縦糸は、具体的には、４０／２構成のＣｏｎｅｘの紡糸であり、ここで、４０は、メートル単位、より厳密に言えば、１ｋｇとなる１０００メートル巻の数であり、２は縦糸として使用される糸における紡糸の数である（ｄｔｅｘでは、５００ｄｔｅｘに等しい）。
【０１３０】
本発明に従い、異なる材料の縦糸をオイルおよびバイオディーゼルが９０：１０の中に１５０℃で２８日間において、その引張強度を測定するための試験を行った。
【０１３１】
試験に使用した燃料は、オイル（５Ｗ３０  Ｍｏｂｉｌ  １  −  ５Ｗ−３０  ＥＳＰ  Ｆｏｒｍｕｌａ）およびバイオディーゼル（菜種メチルエステル）である。
【０１３２】
試験は、１５０：５のオイルと汚染物質との比でオイルおよび汚染物質を収容する約２００ｍｌの封管で行った。封管はオーブン内に２８日間置いた。試験の終了時、オイルを取り除き、４０〜６０℃でミネラルターペンとしても知られる石油スピリットによってサンプルを洗浄し、引張強度を測定する前に乾燥した。
【０１３３】
Ｃｏｎｅｘ糸で得られた結果は、すべて伝動ベルト被覆布を作製するために使用したポリアミド６．６、ＰＰＳ、およびＰＥＥＫ糸で得られたものと比較した。
【０１３４】
比較試験の結果を図５に示す。
【０１３５】
図５で認めることができるように、Ｃｏｎｅｘ糸、つまり、ポリ−メタ−アラミドの糸は、ポリアミド６．６について測定した引張強度だけでなく、他の通常使用される糸についての引張強度に対しても、より高い水準の引張強度の維持を示し、そのため、歯付きベルト用の布の縦糸材として使用する場合、特に効果的であることを示した。
【０１３６】
（実施例２）
Ｔａｂｌｅ  ２は、本発明による伝動ベルトで利用可能な布の例を示し、その布は、ベルトが使用中にエンジンクランクケース内部でオイルと直に接触しているかまたは油浴に少なくとも部分的にあるとき、摩耗および化学物質への耐性の観点において、優れた結果を達成できる。
【０１３７】
布は、２ｘ２ツイルの構成と、Ｔａｂｌｅ  ２に示す特性を有する横糸材および縦糸材によって構成された構造とを有する。
【０１３８】
【表１】
0006290791.tif 000002
【０１３９】
Ｔａｂｌｅ  ３は、代わりに、公知の技術による布の例を示している。この繊維も２ｘ２ツイルの構成を有している。
【０１４０】
縦糸は、実施例１で試験した種類のポリアミド６６ＨＴの糸によって形成されている。ベルトの経線方向に、つまり、ベルトの動く方向に延在する横糸は、一対の複合糸が周りに巻かれた、具体的にはＥｌａｓｔａｎといったポリウレタンの芯によって形成されている。各々の複合糸は、具体的にはＴｅｃｈｎｏｒａのポリ−パラ−アラミドである高い機械的耐性および耐熱性の糸から構成され、その糸の周りに、具体的には織られたポリアミド６である被覆糸が巻かれている。
【０１４１】
布の構造の詳細をＴａｂｌｅ  ３に示す。
【０１４２】
【表２】
0006290791.tif 000003
【０１４３】
行った試験は、ベルトの残りの要素は互いに完全に一致しているため、異なり得るので、布の通常の性質を示している。
【０１４４】
本実施例の場合では、ベルトはオイルと接触してかまたは油浴中で連続的に使用される。ベルトは、特許文献２に従って作製されている。
【０１４５】
以下の試験については、部品番号０３Ｌ１１５２６４Ａで販売されているベルトが、１つの構成部品すなわち布だけが異なる状態で使用された。
【０１４６】
具体的には、オイル中でベルトに膨潤試験または膨出試験を実施するために、Ｔａｂｌｅ  ４に明記した伝動システムで試験を行った。この試験および次の試験で試験したベルトのピッチは、自動車分野で一般的に使用されているもの、すなわち９．５２５ｍｍである。
【０１４７】
【表３】
0006290791.tif 000004
【０１４８】
試験を行うシステムは、電気駆動されるエンジンを、９０秒間で２５００回転から４５００回転にし、次に４５００回転で１０秒間保ち、９０秒間で４５００回転から２５００回転にし、次に２５００回転で１０秒間保ち、そして同じサイクルを繰り返す。
【０１４９】
使用するオイルは、ＡＧＩＰ  ７００４５Ｗ４０オイルである。ＲＭＥは公知のバイオディーゼルである。
【０１５０】
図６に示す膨潤試験から、本発明によるベルトが、公知の技術に従って作製されたベルトに対して、オイル中ではるかに小さい膨潤の値を有することは明白である。
【０１５１】
（実施例４）
寿命試験も、高温（９０℃および１２０℃）のオイル中で行った。
【０１５２】
実施例３のＴａｂｌｅ  ２およびＴａｂｌｅ  ３で先に記載したものと同一のベルトで試験を行った。
【０１５３】
歯の破損を確認するための試験は、ここでも伝動システムを用いて行った。
【０１５４】
【表４】
0006290791.tif 000005
【０１５５】
試験に使用したシステムは、試験速度［ｒｐｍ］を、１２０秒間で３０００回転から５０００回転にし、次に、１２０秒間で５０００回転から３０００回転にした。
【０１５６】
使用した伝動システムを図７に示した。参照符号２００で示した伝動システムは、駆動プーリ２０１と、２つのカム２０２および２０３と、歯付きベルト２０４とを備えている。噴射ポンプは、カム２０３の反対側にある。伝動システムは、クランクケース２０５の内部にあり、自動張力調整装置２０６および遊動輪２０７も備えている。
【０１５７】
試験の結果をＴａｂｌｅ  ６に示す。
【０１５８】
【表５】
0006290791.tif 000006
【０１５９】
Ｔａｂｌｅ  ６から分かるように、オイルの温度が高くなるにつれて、先行技術によるベルトの寿命時間に対する本発明によるベルトの寿命時間の差が大きくなる。
【０１６０】
そのため、用いられる試験、伝動システム、または、ベルトを構成する様々な構成部品と関係なく、本発明によるベルトは、歯の破損が遅くなっている。
【符号の説明】
【０１６１】
１  歯付きベルト、伝動ベルト
２  本体
３  耐性挿入体
４  歯
５  被覆布
７  背部
８  耐摩耗被膜
１１  タイミング制御システム
１２  駆動プーリ
１３ａ  第１の従動プーリ
１３ｂ  第２の従動プーリ
１４  張力調整装置
２０  歯付きベルト
２１  タイミング制御システム
２２  駆動プーリ
２３ａ  第１の従動プーリ
２３ｂ  第２の従動プーリ
２４  第３の従動プーリ
３０  歯付きベルト
３１  タイミング制御システム
３２  駆動プーリ
３３ａ  第１の従動プーリ
３３ｂ  第２の従動プーリ
３４  滑走張力調整装置
３５  滑走部
２００  トランスミッションシステム
２０１  駆動プーリ
２０２  カム
２０３  カム
２０４  歯付きベルト
２０５  クランクケース
２０６  自動張力調整装置
２０７  遊動輪
【図１】
0006290791.tif 000007
【図２】
0006290791.tif 000008
【図３】
0006290791.tif 000009
【図４】
0006290791.tif 000010
【図５】
0006290791.tif 000011
【図６】
0006290791.tif 000012
【図７】
0006290791.tif 000013